(57)【要約】【課題】製造された溶液中の波長変換ナノ粒子の発光輝度を一層高めることができる波長変換ナノ粒子の輝度調整方法及び波長変換ナノ粒子を提供すること。【解決手段】波長変換ナノ粒子の製造工程において、ｐＨを従来より高いｐＨ１０．５に調整した後、高圧（例えば６気圧）及び高温（例えば２００℃）にて処理することにより、従来より発光輝度を高めることができる。しかも、波長変換ナノ粒子を製造した後に、この波長変換ナノ粒子が分散した水溶液に、大気を下回る濃度の酸素を供給することにより、過剰のＭｎを析出させて、波長変換ナノ粒子の発光輝度を更に高めることができる。【選択図】 図３
2014019760.tif 000002
【特許請求の範囲】
【請求項１】
特定の波長の光を発生する発光中心となる金属イオンを無機ナノ粒子にドープした波長変換ナノ粒子を、所定のｐＨに調整した溶液中にて製造した後に、
前記波長変換ナノ粒子が分散した溶液に、酸素を含むガスを供給することを特徴とする波長変換ナノ粒子の輝度調整方法。
【請求項２】
前記ガスの酸素濃度は、大気中の酸素濃度を下回ることを特徴とする請求項１に記載の波長変換ナノ粒子の輝度調整方法。
【請求項３】
前記酸素を含むガスを供給した後に、前記波長変換ナノ粒子が分散した溶液のｐＨを低下させるｐＨ低下処理を行うことを特徴とする請求項１又は２に記載の波長変換ナノ粒子の輝度調整方法。
【請求項４】
前記波長変換ナノ粒子が分散した溶液に、酸性溶液を加えることにより、前記ｐＨを低下させることを特徴とする請求項３に記載の波長変換ナノ粒子の輝度調整方法。
【請求項５】
前記波長変換ナノ粒子が分散した溶液に、希釈溶液を加えることによって前記溶液を希釈して、前記ｐＨを低下させることを特徴とする請求項３又は４に記載の波長変換ナノ粒子の輝度調整方法。
【請求項６】
前記波長変換ナノ粒子が分散した溶液に、該溶液に溶解することによって該溶液のｐＨを低下させるガスを供給することにより、前記ｐＨを低下させることを特徴とする請求項３に記載の波長変換ナノ粒子の輝度調整方法。
【請求項７】
前記波長変換ナノ粒子を製造した後に、前記溶液の周囲に不活性ガスを供給し、その後、前記酸素を含むガスを供給することを特徴とする請求項１〜６のいずれか１項に記載の波長変換ナノ粒子の輝度調整方法。
【請求項８】
前記発光中心となる金属イオンがＭｎイオンであることを特徴とする請求項１〜７のいずれか１項に記載の波長変換ナノ粒子の輝度調整方法。
【請求項９】
前記無機ナノ粒子を構成する原子としてＺｎを含むことを特徴とする請求項１〜８のいずれか１項に記載の波長変換ナノ粒子の輝度調整方法。
【請求項１０】
前記波長変換ナノ粒子を製造する製造工程として、
前記発光中心となる金属イオンを提供するイオン源と、前記無機ナノ粒子を構成する原子を提供するイオン源と、前記無機ナノ粒子に配位する親水性の配位子と、を水系溶媒中で混合し、得られた溶液のｐＨ調整を行う混合工程と、
前記ｐＨ調整後の前記溶液を高圧下で１５０℃〜２５０℃に加熱して、前記溶液中にて波長変換ナノ粒子を生成する加熱工程と、
を有することを特徴とする請求項１〜９のいずれか１項に記載の波長変換ナノ粒子の輝度調整方法。
【請求項１１】
前記配位子がＮ−アセチル−Ｌ−システインであることを特徴とする請求項１０に記載の波長変換ナノ粒子の輝度調整方法。
【請求項１２】
前記混合工程では、Ｎ−アセチル−Ｌ−システインと前記イオン源中のＭｎイオンとを１：１のモル比で含む溶液と、Ｎ−アセチル−Ｌ−システインと前記イオン源中のＺｎ原子とを１：４．８のモル比で含む溶液とを、混合することを特徴とする請求項１０又は１１に記載の波長変換ナノ粒子の輝度調整方法。
【請求項１３】
前記無機ナノ粒子を構成する原子として、ＳとＳｅとを含み、
前記混合工程は、
前記無機ナノ粒子を構成するＳｅ以外の各原子を各々提供する前記各イオン源と、前記配位子と、を水系溶媒中で混合し、得られた溶液のｐＨ調整を行う第１混合工程と、
前記無機ナノ粒子を構成するＳ以外の各原子を各々提供する前記各イオン源と、前記配位子と、を水系溶媒中で混合し、得られた溶液のｐＨ調整を行う第２混合工程と、
前記第１混合工程で得られた前記ｐＨ調整後の溶液と、前記第２混合工程で得られた前記ｐＨ調整後の溶液とを混合する第３混合工程と、
からなり、
前記発光中心となる金属イオンを提供するイオン源は、前記第１混合工程または前記第２混合工程で前記溶液に混合されることを特徴とする請求項１０〜１２のいずれか１項に記載の波長変換ナノ粒子の輝度調整方法。
【請求項１４】
請求項１〜１３のいずれか１項に記載の波長変換ナノ粒子の輝度調整方法で輝度が調整されたことを特徴とする波長変換ナノ粒子。
【発明の詳細な説明】
【技術分野】
【０００１】
本発明は、吸収した光とは異なる波長の光を発生する波長変換ナノ粒子の輝度（発光輝度）を向上させることができる波長変換ナノ粒子の輝度調整方法、及びこの輝度調整方法によって発光輝度が調整された波長変換ナノ粒子に関する。
【背景技術】
【０００２】
吸収した光とは異なる波長の光を発生する波長変換ナノ粒子は、ＬＥＤの表面に配設されて当該ＬＥＤの発光色を変更したり、太陽電池の表面に設けられて入射光の波長を変換することにより当該太陽電池の効率を向上させたりと、種々の用途に応用されている。
【０００３】
従来、このような波長変換ナノ粒子としては、ＣｄＳを含むものが提案されているが、Ｃｄは廃棄処理を誤ると環境に悪影響を与えるため、ＺｎＳｅ等を使用して波長変換ナノ粒子を製造することが提案されている。
【０００４】
ところが、この種の製造方法では、有機溶媒中で波長変換ナノ粒子を製造しているため、その有機溶媒の廃棄処理を誤るとＰＲＴＲ法に抵触する可能性がある。そこで、水系溶媒中で波長変換ナノ粒子を製造することが提案されている（非特許文献１参照）。
【先行技術文献】
【非特許文献】
【０００５】
【非特許文献１】Narayan Pradhan,David M. Battaglia,Yongcheng Liu, and Xiaogang Peng,Nano Lett., Vol.7,No.2,2007,312-317
【発明の概要】
【発明が解決しようとする課題】
【０００６】
しかしながら、前記非特許文献１に記載の方法では、１００℃以下の温度で波長変換ナノ粒子を製造しており、得られた波長変換ナノ粒子は、それほど良好な発光輝度（発光強度）を有していなかった。
【０００７】
そこで、本発明者等は、良好な発光輝度を有する波長変換ナノ粒子を、水系溶媒中で製造可能とするための研究を行って、高い発光輝度を有する波長変換ナノ粒子を開発している。
【０００８】
ところが、最近の研究によれば、溶液中の波長変換ナノ粒子は、作成後に外部環境等の各種の影響によって輝度変動があることが分かってきており、特に、波長変換ナノ粒子の発光輝度を一層高めることができる技術が望まれている。
【０００９】
本発明は、前記課題を解決するためになされたものであり、その目的は、製造された溶液中の波長変換ナノ粒子の発光輝度を一層高めることができる波長変換ナノ粒子の輝度調整方法及び波長変換ナノ粒子を提供することにある。
【課題を解決するための手段】
【００１０】
本発明の波長変換ナノ粒子の輝度調整方法では、特定の波長の光を発生する発光中心となる金属イオンを無機ナノ粒子にドープした波長変換ナノ粒子を、所定のｐＨに調整した溶液中にて製造した後に、その波長変換ナノ粒子が分散した溶液に、酸素を含むガスを供給する。
【００１１】
これにより、後述する実験例からも明らかな様に、前記溶液中の波長変換ナノ粒子の発光輝度を、製造時の発光輝度よりも向上させることができる。
このように、酸素を含むガスを供給することによって発光輝度が向上する理由は、後に詳述する様に、溶液中に分散している波長変換ナノ粒子が、濃度消光によって発光輝度が低くなっている場合には、この溶液に対して酸素を供給することによって、金属イオンを酸化させて溶液中に析出させ、それによって、濃度消光の影響を低減できるからと推定される。
【００１２】
従って、このように輝度調整されて発光輝度が高くなった波長変換ナノ粒子を、例えば太陽電池等に応用すれば、紫外線を可視光線に変換して太陽電池の効率を向上させることができるという顕著な効果を奏する。
【図面の簡単な説明】
【００１３】
【図１】実施例１の波長変換ナノ粒子の製造方法を示す説明図である。
【図２】実施例１の製造方法で製造された波長変換ナノ粒子の発光スペクトルを示すグラフである。
【図３】実施例１の波長変換ナノ粒子の輝度調整方法を示す説明図である。
【図４】実施例１の輝度調整方法で調整された波長変換ナノ粒子の発光スペクトルを示すグラフである。
【図５】実施例２の輝度調整方法によって輝度が向上する理由を示す説明図である。
【図６】実験例１において、ｐＨを変更した場合の発光輝度の経時変化を示すグラフである。
【図７】実験例２において、希釈の倍率を変更した場合の発光輝度の経時変化を示すグラフである。
【発明を実施するための形態】
【００１４】
以下に、本発明の波長変換ナノ粒子の輝度調整方法と、この輝度調整方法によって発光輝度が調整された波長変換ナノ粒子の実施形態について説明する。
［実施形態］
・本発明では、波長変換ナノ粒子が分散した溶液に供給するガスの酸素濃度としては、大気中の酸素濃度を下回る濃度を採用できる。
【００１５】
特に、後述する実験例に示す様に、酸素濃度が低いものほど、（時間がかかるものの）高い発光輝度を得ることができる。
・また、後述する実験例に示す様に、酸素を含むガスを供給した後に、波長変換ナノ粒子が分散した溶液のｐＨを低下させるｐＨ低下処理を行うと、短時間で発光輝度を高めることができる。なお、ｐＨ低下処理としては、ｐＨを６〜８の範囲に低下させると、急速に発光輝度を高めることができる。
【００１６】
このｐＨ低下処理としては、「波長変換ナノ粒子が分散した溶液に、酸性溶液を加えてｐＨを低下させる方法」、「波長変換ナノ粒子が分散した溶液に、希釈溶液を加えることによって溶液を希釈して、ｐＨを低下させる方法」、「波長変換ナノ粒子が分散した溶液に、その溶液に溶解することによってｐＨを低下させるガスを供給する方法」を用いることができる。
【００１７】
なお、ｐＨを低下させるために用いる酸性溶液としては、塩酸が挙げられるが、それ以外にも、硫酸や硝酸などが考えられる。このうち、塩酸は、ドープされた金属（例えばＭｎ）と沈殿物を生成する恐れがないので、好適である。
【００１８】
一方、ｐＨを低下させるために用いるガスとしては、炭酸ガス（二酸化炭素）が挙げられるが、それ以外にも、硫化水素や塩酸ガスなどが考えられる。このうち、炭酸ガスは、安全上扱い易いので、好適である。
【００１９】
また、発光中心となる金属イオンとしては、Ｍｎイオンを採用でき、無機ナノ粒子を構成する原子としては、Ｚｎを含むことができる。Ｚｎを含む無機ナノ粒子は、紫外領域の光を良好に吸収し、その無機ナノ粒子にＭｎイオンがドープされていると、紫外領域の光を可視領域の光に変換して発生することができる。従って、その場合、太陽電池の効率を向上させるなどの用途に良好に応用することができる。
【００２０】
・更に、波長変換ナノ粒子を製造した後に、溶液の周囲に例えばアルゴン（Ａｒ）ガス、窒素（Ｎ2）ガス等の不活性ガスを供給し、その後、ｐＨ低下処理を行ってもよい。この不活性ガスの供給により輝度変動を抑制することができるので、ｐＨ低下処理を行うまでは、その輝度を保持することができる。
【００２１】
・また、上述した波長変換ナノ粒子の輝度変動を完全に停止させて、その輝度を保持する場合には、波長変換ナノ粒子が分散した溶液を固化させればよい。この固化させる方法としては、ガラスをバインダとするゾルゲル法や、ポリ水酸化ビニルに混入し固化させる方法などが挙げられる。
【００２２】
・更に、波長変換ナノ粒子を製造する製造工程としては、発光中心となる金属イオンを提供するイオン源と、無機ナノ粒子を構成する原子を提供するイオン源と、無機ナノ粒子に配位する親水性の配位子と、を水系溶媒中で混合し、得られた溶液のｐＨ調整を行う混合工程と、ｐＨ調整後の溶液を高圧下で１５０℃〜２５０℃に加熱して、溶液中にて波長変換ナノ粒子を生成する加熱工程とを採用できる。
【００２３】
つまり、水系溶媒中で波長変換ナノ粒子を製造する場合に、１５０℃〜２５０℃に加熱して製造すると、良好な発光輝度を有する波長変換ナノ粒子が得られる。
なお、配位子としては、Ｎ−アセチル−Ｌ−システインを採用できるが、Ｎ−アセチル−Ｌ−システインの他、メルカプト酢酸，メルカプトプロピオン酸，メルカプトこはく酸等が使用可能である。
【００２４】
・ここで、無機ナノ粒子にＭｎイオンがドープされている場合は、混合工程では、Ｎ−アセチル−Ｌ−システインとイオン源中のＭｎイオンとを１：１のモル比で含む溶液と、Ｎ−アセチル−Ｌ−システインとイオン源中のＺｎ原子とを１：４．８のモル比で含む溶液とを混合してもよい。
【００２５】
・また、無機ナノ粒子を構成する原子として、ＳとＳｅとを含む場合は、混合工程は、無機ナノ粒子を構成するＳｅ以外の各原子を各々提供する各イオン源と、配位子と、を水系溶媒中で混合し、得られた溶液のｐＨ調整を行う第１混合工程と、無機ナノ粒子を構成するＳ以外の各原子を各々提供する各イオン源と、配位子と、を水系溶媒中で混合し、得られた溶液のｐＨ調整を行う第２混合工程と、第１混合工程で得られたｐＨ調整後の溶液と、第２混合工程で得られたｐＨ調整後の溶液とを混合する第３混合工程と、からなり、発光中心となる金属イオンを提供するイオン源は、第１混合工程または第２混合工程で溶液に混合してもよい。
【００２６】
こうすることによって、前述のような混晶からなる波長変換ナノ粒子を良好に製造することができる。
【実施例１】
【００２７】
以下に、本発明の波長変換ナノ粒子の輝度調整方法と、この輝度調整方法によって発光輝度が調整された波長変換ナノ粒子の具体的な実施例について説明する。
ａ）まず、実施例１の波長変換ナノ粒子の製造方法について説明する。
【００２８】
図１（Ａ）に示すように、本実施例では、先ず、Ｚｎイオン源（例えば、過塩素酸亜鉛）とＮ−アセチル−Ｌ−システイン（以下、ＮＡＣという）とを１：４．８のモル比で含む水溶液と、Ｍｎイオン源（例えば、過塩素酸マンガン）とＮＡＣとを１：１のモル比で含む水溶液とを混合した。なお、前者の水溶液と後者の水溶液とは１０：１の割合で混合し、混合後の水溶液全体に対するＭｎの濃度が２ｍｏｌ％となるようにした。
【００２９】
次に、図１（Ｂ）に示すように、その水溶液にＮａＯＨを添加することによってｐＨ８．５に調整した。
次に、図１（Ｃ）に示すように、Ｓｅイオン源（例えばＮａＨＳｅ）を１．２ｍｍｏｌ添加した。なお、このときのＺｎ：Ｓｅのモル比は（１：０．６）である。また、この水溶液、即ち、ＺｎＭｎＳｅの前駆体（Ｐｒｅｃｕｒｓｏｒ）では、金属原子にＮＡＣのＳＨ基が配位し、ＮＡＣのカルボキシル基が水系溶媒への溶解を促進しているものと推定される。
【００３０】
次に、前記水溶液に、更にＮａＯＨを添加することによって、図１（Ｄ）に示すように、ｐＨ１０．５に調整した後、高圧下（例えば６気圧）で２００℃に加熱することによって、波長変換ナノ粒子（ＺｎＳｅ：Ｍｎ）を製造した。なお、加熱時間は１０分とした。
【００３１】
そして、この様にして製造した波長変換ナノ粒子に対して、蛍光分光測定器（日立ハイテクノロジー社製のF2500）を用いて、波長３２５ｎｍの紫外線を当て、波長変換ナノ粒子の発光スペクトルを調べた。
【００３２】
その結果を、図２に示すが、ＺｎＳｅ系の無機ナノ粒子にＭｎイオンがドープされた実施例１の波長変換ナノ粒子（ＺｎＳｅ：Ｍｎ）では、５４０ｎｍ〜６４０ｎｍの可視領域（特に５８２ｎｍ）に、発光輝度（以下、発光スペクトルの大きさを示す場合は、発光強度と記すこともある）のピークが現れた。なお、同図ではピークの強度は１６０００である。
【００３３】
この様に、本実施例の波長変換ナノ粒子では、従来の水系溶媒中で製造された波長変換ナノ粒子よりも極めて強い発光輝度（発光強度）が得られた。これは、高温でナノ粒子を生成することにより、きれいな結晶ができるためと考えられる。
【００３４】
なお、以下に述べる発光スペクトル及び（ピークの）発光強度の測定方法は、特に記載しない限りは、前記と同様である。
また、グラフ縦軸の発光強度は、必ずしもカンデラ等の単位と１対１に対応するものではなく、当該グラフ中で対比された強度同士を相対的に比較した値である（以下同様）。従って、同じ試料であっても、強度等の値は後述のグラフ等における値と必ずしも一致しない。
【００３５】
ｂ）次に、上述の様にして製造された波長変換ナノ粒子の輝度調整方法について説明する。
この輝度調整方法とは、製造時の発光輝度を更に向上させるための処理方法であり、本実施例では、酸素（Ｏ2）を用いて発光輝度を向上させる。
【００３６】
まず、図３（Ａ）に示すように、上述した製造方法によって製造された波長変換ナノ粒子を含む水溶液、即ち、波長変換ナノ粒子が分散したｐＨ１０．５の水溶液を５ｍｌとり、容積１０ｍｌのガラス容器１に入れた。
【００３７】
なお、ガラス容器１の容積は、投入する水溶液の量より多いので、ガラス容器１内の水溶液の上方には、ガス（ここでは空気）が存在する空間３がある。
次に、ガラス容器１の開口５をゴム栓７で封をするとともに、ゴム栓７が外れないように、ゴム栓７の周囲にパラフィルム（図示せず）を巻き、ゴム栓７をガラス容器３に固定した。
【００３８】
また、このゴム栓７には、ガラス容器１中の水溶液のｐＨを測定できるように、ｐＨ測定器（ｐＨメータ）９が挿入されている。
なお、この時点で、ガラス容器１内に、例えばアルゴン（Ａｒ）ガス、窒素（Ｎ2）ガス等の不活性ガスを充填して密閉することにより、波長変換ナノ粒子の輝度の劣化（低下）を防止することができる。即ち、その時点の輝度を保持することができる。
【００３９】
これとは別に、図３（Ｂ）に示すように、窒素ガスボンベ１１に配管１３を接続し、配管１３の先端に第１注射針１５を取り付けた。
そして、図３（Ｃ）に示すように、ガラス容器１のゴム栓７に第２注射針１７を刺し、ガラス容器３内のガスがガラス容器１外に排出されるようにした。
【００４０】
次に、図３（Ｄ）に示すように、ガラス容器１のゴム栓７に第１注射針１５を刺し、窒素ガスボンベ１３から第１注射針１５を介してガラス容器１内に窒素ガスを供給した。詳しくは、窒素ガスを毎分１０００ｃｃで５分間供給した。これにより、ガラス容器１中のガス（ここでは水溶液上方の空間３の空気）を窒素ガスに入れ替えた。
【００４１】
次に、ガラス容器１のゴム栓７にマイクロシリング（図示せず）を差し込み、空間３内に純酸素１００μｌ供給した。これにより、空間３内の酸素濃度を２％（空間３の容積の５ｍｌに対して１００μｌ）とした。
【００４２】
そして、酸素供給後の水溶液に対して、２１日後に、波長変換ナノ粒子の発光スペクトルを調べた。
その結果、酸素を供給した溶液中の波長変換ナノ粒子の発光強度（具体的には５８２ｎｍにおける発光ピーク強度）は、ｐＨ１０．５の水溶液中の製造直後の波長変換ナノ粒子に比べて大きく（１０倍以上）向上していた。
【００４３】
ｃ）次に、本実施例の作用効果について説明する。
本実施例では、上述したように、波長変換ナノ粒子の製造工程において、ｐＨを従来より高いｐＨ１０．５に調整した後、高圧（例えば６気圧）及び高温（例えば２００℃）にて処理することにより、従来より発光輝度を高めることができる。
【００４４】
しかも、本実施例では、波長変換ナノ粒子を製造した後に、この波長変換ナノ粒子が分散した水溶液に酸素を供給することにより、後述する実験例からも明らかな様に、製造直後の波長変換ナノ粒子の発光輝度を更に高めることができる。
【００４５】
従って、このように輝度調整されて発光輝度が高くなった波長変換ナノ粒子を、太陽電池等に応用すれば、紫外線を可視光線に変換して太陽電池の効率を向上させることができるという顕著な効果を奏する。
【００４６】
ｄ）次に、本実施例の変形例について説明する。
例えば、Ｚｎイオン源としては、前述の過塩素酸亜鉛の他、塩化亜鉛，酢酸亜鉛，硝酸亜鉛等が使用できる。また、Ｍｎイオン源としては、前述の過塩素酸マンガンの他、塩化マンガン，酢酸マンガン，臭化マンガン等が使用できる。
【００４７】
また、Ｓｅイオン源としては、前述のＮａＨＳｅの他、セレノウレア，セレン化水素ガス等が使用できる。更に、配位子としては、前述のＮＡＣの他、メルカプト酢酸，メルカプトプロピオン酸，メルカプトこはく酸等が使用できる。
【００４８】
更に、Ｓｅの代わりにＳを使用してもよい。その場合も、図１（Ａ）の工程の後にはｐＨを１０．５に調整するのが望ましい。また、その場合、図１（Ｂ）の工程で用いるＳイオン源としては、硫化ナトリウム，チオ尿素，硫化水素ガス等が使用でき、Ｚｎ：Ｓのモル比が１：０．６となるようにするのが望ましい。
【実施例２】
【００４９】
次に、実施例２について説明するが、前記実施例１と同様な内容の説明は省略又は簡易化する。
前述のように、無機ナノ粒子を構成するアニオンとして、Ｓｅを用いる場合とＳを用いる場合とでは、図１（Ａ）の工程の後において調整すべきｐＨの値が異なる。
【００５０】
そこで、実施例２では、次のような方法により、アニオンとしてＳｅとＳとの両方を用いていわゆる混晶半導体としての無機ナノ粒子をＭｎイオンでドープした波長変換ナノ粒子を製造した。
【００５１】
ａ）まず、実施例２の波長変換ナノ粒子の製造方法について説明する。
本実施例では、前述の図１（Ａ），（Ｂ）の工程によって製造されたＺｎＭｎＳｅの前駆体水溶液と、その図１（Ａ），（Ｂ）の工程において前述のようにＳｅの代わりにＳを使用して製造されたＺｎＳ：Ｍｎの前駆体水溶液とを、別々に製造した。
【００５２】
そして、ｐＨ１０．５に調整の後、両者を混合して２００℃で１０分加熱することによって波長変換ナノ粒子を得た。この波長変換ナノ粒子では、ＳｅとＳとの比は自由に調整でき、ＺｎＳｅxＳ1-x：Ｍｎ（０＜Ｘ＜１）なる一般式で表すことができる。なお、以下では、ＺｎＳｅxＳ1-xをＺｎＳｅＳと記す。
【００５３】
この製造直後の波長変換ナノ粒子の製造直後の発光スペクトルを測定した。その結果を、図４に示すが（この図４では混合比（Ｘ）が異なる例を示している）、波長変換ナノ粒子（ＺｎＳｅ：Ｍｎ）にＳを加えることで、４００ｎｍ近傍の発光強度のピークが減少し、６００ｎｍ近傍の発光強度のピークが強くなることが分かった。
【００５４】
つまり、例えばＸ＝０．６の場合、波長変換ナノ粒子の発光強度（具体的には５８２ｎｍにおける発光ピーク強度）は、５２０００であった。
ｂ）次に、上述の様にして製造された波長変換ナノ粒子の輝度調整方法について説明する。
【００５５】
本実施例における輝度調整方法は、前記実施例１と同様である。
具体的には、前記図３に示す様に、波長変換ナノ粒子が分散したｐＨ１０．５の水溶液を５ｍｌとり、容積１０ｍｌのガラス容器１に入れた後に、ガラス容器１をゴム栓７で封止する。
【００５６】
その後、ゴム栓７に第２注射針１７を刺した後に、第１注射針１５を刺し、窒素ガスボンベ１３から第１注射針１５を介してガラス容器１内に窒素ガスを供給した。
次に、ガラス容器１のゴム栓７にマイクロシリングを差し込み、純酸素１００μｌ供給した。これにより、空間３内の酸素濃度を２％とした。
【００５７】
その結果、酸素を供給してから２１日後の溶液中の波長変換ナノ粒子の発光強度（具体的には５８７ｎｍにおける発光ピーク強度）は、ｐＨ１０．５の水溶液中の製造直後の波長変換ナノ粒子に比べて大きく（１０倍以上）向上していた。
【００５８】
この様に、ＳｅとＳとの両者を用いた波長変換ナノ粒子（ＺｎＳｅＳ：Ｍｎ）では、実施例１より一層良好な発光強度が得られ、太陽電池等に応用すればその効率を一層向上させられることが分かった。
【００５９】
ｃ）次に、上述した酸素を供給する処理によって発光輝度を高めることができる原理について説明する。
図５（Ａ）に示す様に、本実施例の製造方法の場合は、Ｚｎ、Ｓｅ、Ｓ、Ｍｎを含む前駆体の水溶液を、ｐＨ１０．５に調整して、６気圧にて、２００℃で加熱すると、波長変換ナノ粒子（ＺｎＳｅＳ：Ｍｎ）が生成される。
【００６０】
この状態では、図５（Ｂ）に示すように、ＺｎＳｅＳ中に多くのＭｎが含まれるので、多数のＭｎが影響し合って発光が低減するいわゆる濃度消光によって、発光輝度が低下する。なお、濃度消光については、例えば”N.Pradhan,J.A.M.CHEM.SOC.129,11,2007,3339”に開示されている。
【００６１】
その後、図５（Ｃ）に示すように、水溶液を酸素に晒すことにより、波長変換ナノ粒子（ＺｎＳｅＳ：Ｍｎ）中の過剰のＭｎが酸化して水溶液中に析出する。これによって、ＺｎＳｅＳ中のＭｎが少なくなるので、濃度消光の影響が低下し、よって、発光輝度が向上すると推定される。
【実施例３】
【００６２】
次に、実施例３について説明するが、前記実施例２と同様な内容の説明は省略又は簡易化する。
本実施例では、波長変換ナノ粒子の製造方法は、前記実施例２と同様であるが、その後の輝度調整方法において、酸素を供給した後に炭酸ガスを供給した点が異なるので、異なる輝度調整方法について説明する。
【００６３】
具体的には、前記図３に示す様に、波長変換ナノ粒子が分散したｐＨ１０．５の水溶液を５ｍｌとり、容積１０ｍｌのガラス容器１に入れた後に、ガラス容器１をゴム栓７で封止する。
【００６４】
その後、ゴム栓７に第２注射針１７を刺した後に、第１注射針１５を刺し、窒素ガスボンベ１３から第１注射針１５を介してガラス容器１内に窒素ガスを供給した。
次に、ガラス容器１のゴム栓７にマイクロシリングを差し込み、純酸素１００μｌ供給した。これにより、空間３内の酸素濃度を２％とした。
【００６５】
そして、酸素を供給した後に、例えば１６日後に、空間３内に炭酸ガスを５分間供給した。これによって、水溶液のｐＨが（例えば７．０に）低下する。
このｐＨが低下すると、波長変換ナノ粒子中のＭｎが水溶液中に溶出するので、上述した濃度消光の影響が一層低減する。その結果、波長変換ナノ粒子の発光強度が向上する。
［実験例１］
次に、本発明の効果を確認するために行った実験例について説明する。
【００６６】
本実験例１は、前記実施例２の輝度調整方法を用いて、酸素濃度と発光輝度（発光強度）の径時変化との関係を調べたものである。
具体的には、実施例２の方法で製造された波長変換ナノ粒子が分散した水溶液に対して、濃度が異なる酸素を加えた試料を作製した。
【００６７】
そして、各試料における発光強度（Ｍｎ発光ピーク強度：５８２ｎｍ）の径時変化を調べた。その結果を、図６に示す。
図６に示すように、酸素濃度２０％の試料は、酸素を供給してから４日後に発光強度のピークに達し、その後白濁した。
【００６８】
また、酸素濃度１０％の試料は、酸素を供給してから８日後に発光強度のピークに達し、その後白濁した。なお、この試料の強度ピークは、酸素濃度２０％の試料の強度ピークよりも大きかった。
【００６９】
更に、酸素濃度２％の試料は、酸素を供給してから２０日後に発光強度のピークに達し、その後白濁した。なお、この試料の強度ピークは、酸素濃度２０％、１０％の試料の強度ピークよりも大きかった。
【００７０】
この実験例から、酸素濃度の低いものは、発光強度の上昇率は小さいものの、最も大きな発光強度が得られることが分かる。
従って、最も高い発光強度の状態で、水溶液にプルランやポリ水酸化ビニル系等のバインダを加えて固化させることにより、その発光強度を維持することができる。
【００７１】
なお、各試料を入れた容器の底部に僅かに茶色の沈殿が見えられた。この沈殿を分析したところＭｎの酸化物であった。
［実験例２］
次に、他の実験例２について説明する。
【００７２】
本実験例は、水溶液に酸素を供給するだけでなく、酸素供給後に水溶液のｐＨを低下させ、その場合の発光強度の変化を調べたものである。
具体的には、実施例２の方法で製造された波長変換ナノ粒子が分散した水溶液に対して、酸素濃度２％となる試料を作製し、酸素の供給後１６日目に、水溶液に炭酸ガス（ＣＯ２）を５分間供給して封入した。これによって、水溶液のｐＨを低下させた。その結果を、図７に示すが、炭酸ガスの供給直後に発光強度が急上昇した。
【００７３】
これにより、酸素の供給に加えて、炭酸ガスを供給してｐＨを低下させることによって、発光強度を大きく向上できることが分かった。
なお、本実験例では、炭酸ガスを供給して水溶液のｐＨを低回させたが、これとは別に、水溶液に、例えばＨＣｌ等の酸性溶液を加えたり、純水を加えて希釈することにより、ｐＨを低下させてもよい。
【００７４】
尚、本発明は前記実施例になんら限定されるものではなく、本発明を逸脱しない範囲において種々の態様で実施しうることはいうまでもない。
（１）例えば、上記各実施例では、カチオンとしてＺｎ，Ｍｎを使用しているが、Ｍｎの代わりにＣｄを用いるなど、カチオンの種類も種々に変更することができる。また、ＳまたはＳｅと、Ｍｎと、Ｚｎとは、どういう順番で混ぜてもよい。
【００７５】
（２）また、本発明の輝度調整方法は、例えば上述した非特許文献１に記載の製造方法で製造された波長変換ナノ粒子の輝度調整にも利用することができる。
【符号の説明】
【００７６】
１…ガラス容器
３…空間
５…開口
７…ゴム栓
９…ｐＨ測定器
【図２】
2014019760.tif 000003
【図３】
2014019760.tif 000004
【図４】
2014019760.tif 000005
【図７】
2014019760.tif 000006
【図１】
2014019760.tif 000007
【図５】
2014019760.tif 000008
【図６】
2014019760.tif 000009